ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит древесные опилки и карбоксиметилцеллюлозу при следующем соотношении компонентов, мас.%: глина монтмориллонитовая 96,5-97,5; размолотый и просеянный через сетку №014 уголь 0,5-1,0; размолотый и просеянный через сетку №014 доломит 0,5-1,0; просеянные через сетку №5 древесные опилки 0,5-1,0; карбоксиметилцеллюлоза 0,5-1,0.
В таблице приведены составы шихты для производства пористого заполнителя.
Компоненты
Состав, мас.%:
1
2
3
Глина монтмориллонитовая
97,5
97,0
96,5
Уголь
0,5
0,75
1,0
Доломит
0,5
0,75
1,0
Древесные опилки
1,0
0,75
0,5
Карбоксиметилцеллюлоза
0,5
0,75
1,0
Прочность на сжатие, МПа
~4
~4
~4
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Уголь и доломит размалывают до порошкообразного состояния, просеивают через сетку №014, добавляют глину монтмориллонитовую, просеянные через сетку №5 древесные опилки, карбоксиметилцеллюлозу и смешивают. Полученную шихту увлажняют до 18-24% и формуют из нее гранулы размером 20-40 мм, которые сушат до влажности 3-6% и обжигают при температуре 1000-1100°С.
Источник информации
1. SU 1161500, С04В 31/00, 1985.